(57)【要約】  本発明は、保護被服物品で使用するための上撚り糸および抗切断布帛に関する。布帛は、特定の様式で組み合わされた抗切断合成繊維、無機繊維、および弾性繊維により抗切断であり、かつ体にぴったり合う。
2007510072.tif 000002
【特許請求の範囲】
【請求項１】
（ａ）抗切断（ｃｕｔ−ｒｅｓｉｓｔａｎｔ）ステープルファイバーを含んでなるシースと、無機繊維を含んでなるコアとのシース／コア構造を有する少なくとも１つの単糸、および
（ｂ）抗切断ステープルファイバーおよび少なくとも１つの連続弾性フィラメントを含んでなり、かつ無機繊維を含まないまたは実質的に含まない少なくとも１つの単糸
を含んでなる、抗切断布帛で使用するための上撚り糸（ｐｌｙ−ｔｗｉｓｔｅｄ  ｙａｒｎ）。
【請求項２】
無機繊維がガラス繊維ではない、請求項１に記載の上撚り糸。
【請求項３】
無機繊維が金属繊維である、請求項２に記載の上撚り糸。
【請求項４】
糸が４．８〜２８．７のＴｅｘシステム撚り係数（０．５〜３．０の綿番撚り係数）で上撚りされる、請求項１に記載の上撚り糸。
【請求項５】
糸が６．７〜２０のＴｅｘシステム撚り係数（０．７〜２．１の綿番撚り係数）で上撚りされる、請求項４に記載の上撚り糸。
【請求項６】
抗切断ステープルファイバーがポリ（パラフェニレンテレフタルアミド）である、請求項１に記載の上撚り糸。
【請求項７】
弾性繊維がスパンデックス繊維である、請求項１に記載の上撚り糸。
【請求項８】
請求項１に記載の上撚り糸を含んでなる抗切断布帛。
【請求項９】
請求項１に記載の上撚り糸を含んでなる抗切断物品。
【請求項１０】
（ａ）抗切断ステープルファイバー含んでなるシースと、無機繊維を含んでなるコアとのシース／コア構造を有する少なくとも１つの単糸、および
（ｂ）抗切断ステープルファイバーおよび少なくとも１つの弾性フィラメントを含んでなり、かつ無機繊維を含まないまたは実質的に含まない少なくとも１つの単糸
を含んでなる、糸束からできた抗切断布帛。
【請求項１１】
糸束が（ｂ）の単糸と上撚りされた（ａ）の単糸を含んでなる、請求項１０に記載の抗切断布帛。
【請求項１２】
無機繊維がガラス繊維ではない、請求項１０に記載の抗切断布帛。
【請求項１３】
無機繊維が金属繊維である、請求項１２に記載の抗切断布帛。
【請求項１４】
請求項１０に記載の抗切断布帛を含んでなる、抗切断物品。
【請求項１５】
（ａ）ｉ）抗切断ステープルファイバー、および張力下で伸長されながら第１の単糸中に組み込まれる連続弾性フィラメントを含んでなり、かつ無機繊維を含まないまたは実質的に含まない少なくとも１つの第１の単糸と、
ｉｉ）抗切断ステープルファイバーを含んでなるシースと、無機繊維コアとのシース／コア構造を有する少なくとも１つの第２の単糸と
を組み合わせ、そして、
（ｂ）第１および第２の単糸を共に上撚りされて上撚り糸を形成する
ことを含んでなる、抗切断布帛のための撚り糸の製造方法。
【請求項１６】
第１の単糸が、４．８〜２８．７のＴｅｘシステム撚り係数（０．５〜３．０の綿番撚り係数）で第２の単糸と上撚りされる、請求項１５に記載の上撚り糸の製造方法。
【請求項１７】
（ａ）ｉ）抗切断ステープルファイバー、および張力下で伸長されながら第１の単糸中に組み込まれる連続弾性フィラメントを含んでなり、かつ無機繊維を含まないまたは実質的に含まない少なくとも１つの第１の単糸と、
ｉｉ）抗切断ステープルファイバーを含んでなるシースと、無機繊維コアとのシース／コア構造を有する少なくとも１つの第２の単糸と
を含んでなる糸束を形成し、そして
（ｂ）糸束を布帛に編むまたは織る
ことを含んでなる、抗切断布帛の製造方法。
【請求項１８】
糸束が（ｉｉ）の単糸と上撚りされる（ｉ）の単糸を含んでなる、請求項１７に記載の抗切断布帛の製造方法。
【請求項１９】
第１の単糸が４．８〜２８．７のＴｅｘシステム撚り係数（０．５〜３．０の綿番撚り係数）で第２の単糸と上撚りされる、請求項１８に記載の抗切断布帛の製造方法。
【請求項２０】
無機繊維がガラス繊維ではない、請求項１８に記載の抗切断布帛の製造方法。
【発明の詳細な説明】
【技術分野】
【０００１】
本発明は、保護被服物品で使用するための上撚り糸（ｐｌｙ−ｔｗｉｓｔｅｄ  ｙａｒｎ）および抗切断（ｃｕｔ−ｒｅｓｉｓｔａｎｔ）布帛に関する。布帛は、特定の様式で組み合わされた抗切断合成繊維、無機繊維、および弾性繊維により抗切断であり、かつ体にぴったり合う。
【背景技術】
【０００２】
（特許文献１）は、抗切断繊維を含んでなり金属繊維を含まない糸である第２のストランドと上撚りされた、抗切断ステープルファイバーのシースおよび金属繊維コアを有するシース／コア糸である第１のストランドを含んでなる、少なくとも１つの抗切断糸からできた抗切断布帛を開示する。（特許文献１）は第２のストランドが、綿またはナイロンなどのその他の材料のいくつかの繊維を含有してもよいことを開示する。このストランド中の個々のフィラメントまたは繊維は、０．５〜７ｄｔｅｘの線密度を有する。
【０００３】
（特許文献２）は、少なくとも１つの連続合成弾性フィラメントおよび複数の嵩高連続抗切断フィラメントを含んでなる抗切断糸を開示する。嵩高連続抗切断フィラメントは、糸中にランダムなより乱れループ構造を有する。
【０００４】
（特許文献３）は、離散した金属繊維を有する糸、およびこれらの糸からできた電磁波遮蔽布帛および手袋を開示する。
【０００５】
（特許文献４）、（特許文献５）、（特許文献６）、（特許文献７）、および（特許文献８）は全て、抗切断被服物品で使用される布帛を製造するための金属繊維コア、および高強度合成繊維ラッピングを有する糸の使用を開示する。
【０００６】
（特許文献９）は、２つの異なる非金属繊維を含んでなる抗切断糸からできた切断保護布帛を開示し、少なくとも１つの非金属繊維は可撓性で本質的に抗切断であり、もう１つは硬度スケールで約３モースを超える硬度レベルを有する。
【０００７】
（特許文献１０）、（特許文献１１）、および（特許文献１２）は、抗切断物品における、エラストマー材料の使用を開示する。
【０００８】
【特許文献１】米国特許第６，５３４，１７５号明細書
【特許文献２】国際公開第０３／０１６６０２号パンフレット
【特許文献３】米国特許第５，６１７，７１３号明細書
【特許文献４】米国特許第５，２８７，６９０号明細書
【特許文献５】米国特許第５，２４８，５４８号明細書
【特許文献６】米国特許第４，４７０，２５１号明細書
【特許文献７】米国特許第４，３８４，４４９号明細書
【特許文献８】米国特許第４，００４，２９５号明細書
【特許文献９】米国特許第５，１１９，５１２号明細書
【特許文献１０】米国特許第５，２３１，７００号明細書
【特許文献１１】米国特許第５，４４２，８１５号明細書
【特許文献１２】米国特許第６，０４４，４９３号明細書
【発明の開示】
【課題を解決するための手段】
【０００９】
本発明は、抗切断布帛で使用するための上撚り糸、およびこのような糸からできた布帛および抗切断物品に関し、
上撚り糸は、
（ａ）抗切断ステープルファイバーを含んでなるシースと、無機繊維を含んでなるコアとのシース／コア構造を有する少なくとも１つの単糸、および
（ｂ）抗切断ステープルファイバーおよび少なくとも１つの弾性フィラメントを含んでなり、かつ無機繊維を含まないまたは実質的に含まない少なくとも１つの単糸を含んでなる。好ましくは上撚り糸は４．８〜２８．７、好ましくは６．７〜２０のＴｅｘシステム撚り係数（０．５〜３．０、好ましくは０．７〜２．１の綿番撚り係数）で上撚りされる。
【００１０】
本発明は、さらに糸束からできた抗切断布帛、およびこのような布帛からできた抗切断物品に関し、前記糸束は、
（ａ）抗切断ステープルファイバーを含んでなるシースと、無機繊維を含んでなるコアとのシース／コア構造を有する少なくとも１つの単糸、および
（ｂ）抗切断ステープルファイバーおよび少なくとも１つの弾性フィラメントを含んでなり、かつ無機繊維を含まないまたは実質的に含まない少なくとも１つの単糸を含んでなる。
【００１１】
本発明はまた、抗切断布帛で使用するための、上述の上撚り糸の製造方法、および糸束から上述の抗切断布帛の製造方法も含む。
【発明を実施するための最良の形態】
【００１２】
抗切断布帛は、カバリングおよび手袋などの衣服などにおいて保護のために非常に重要である。切断抵抗性に並んで、このような布帛からできたあらゆる物品が快適であり、良好なフィットおよび機敏さを有することが重要であり、または望ましいことが多い。「良好なフィットおよび機敏さ」とは、例えば手袋が着用者の手の形に上手く適合し、手袋を着用したまま小さな対象物をつまんで操作できることを意味する。本発明の布帛は高度に抗切断、柔軟、可撓性で、体にぴったり合う。このような布帛からできた保護衣服は、非常に快適で効果的である。
【００１３】
上撚り糸
本発明の上撚り糸は、少なくとも２本の個々の単糸を撚って作られる。単糸を上撚りして上撚り糸を作ることは、当技術分野でよく知られている。各単糸は、例えば当技術分野で紡績ステープルヤーンとして知られているものに紡がれたステープルファイバーの集まりであることができる。
【００１４】
「少なくとも２本の個々の単糸を撚る」という語句は、１本の糸が他方を完全に覆うことなく、２本の単糸が上撚りされることを意味する。これによって上撚り糸は、得られる上撚り糸の表面が第１の単糸のみを露出するように、第１の単糸が第２の単糸の周囲を完全にラップする、被覆されたまたはラップされた糸からは区別される。図１は、単糸２および３からできた上撚り糸１を示す。単糸２は、ステープルファイバーシース４および無機コア５を有するシース／コア単糸である。無機コアは糸中の破線として表される。単糸３は、弾性フィラメント６およびステープルファイバー７を含んでなるエラストマー単糸である。弾性フィラメントは糸中の点線として表される。単糸は、透明度の目的のために、図には示されない上撚りを有してもよい。
【００１５】
本発明の上撚り糸は、好ましくは少なくとも２本の異なる単糸からできている。上撚り糸はまた、好ましくは３００〜２０００ｄｔｅｘの総線密度を有する。単糸中の個々のステープルファイバーは、典型的に０．５〜７ｄｔｅｘの線密度を有し、好ましい範囲は１．５〜３ｄｔｅｘである。上撚り糸、およびこれらの上撚り糸を構成する単糸は、所望の用途のために、糸または糸からできた布帛の機能または性能が損なわれない限り、その他の材料を含むことができる。
【００１６】
シース／コア単糸
本発明の上撚り糸はシース／コア構造を有する単糸を含み、シースは有機抗切断ステープルファイバーであり、コアは少なくとも１つの無機フィラメントである。有機抗切断ステープルファイバーは、その他の材料との直接的摩耗性接触から無機フィラメントを覆って遮蔽し、また糸を含有する布帛に改善された快適性を与えることから、シース／コア構造が使用される。図２はこのような単糸形態の好ましい図示である。単糸２は、連続無機フィラメントコア５および有機ステープルファイバーシース４を伴う、いわゆるシース／コア構造を有する。
【００１７】
有機抗切断ステープルファイバーシース４は、無機フィラメントコア５の周囲にラップされ、または紡がれることができる。これらは、コットソン（ＣＯＴＳＯＮ）技術を使用するものなどの従来のプロセスに対する改善を含む従来のリング精紡、ＤＲＥＦ紡績などのコア−スパン紡績、ムラタ（現在のムラテック）ジェット様紡績によるいわゆるコア挿入を使用するエアジェット紡績、オープンエンド紡績などの既知の手段によって達成できる。好ましくはステープルファイバーは、コアを覆うのに十分な密度で無機フィラメントコア周囲に固められる。被覆の程度は、例えばリング精紡よりも良い被覆を提供するＤＲＥＦ紡績などのコア−スパン紡績（例えば米国特許第４，１０７，９０９号明細書、米国特許第４，２４９，３６８号明細書、および米国特許第４，３２７，５４５号明細書で開示される）などの糸を紡ぐのに使用されるプロセスに左右される。従来のリング精紡は中心コアの部分的被覆を提供するのみであるが、本発明の目的では、部分的被覆もシース／コア構造と見なされる。シースはまた、その他の材料に起因する低下した切断抵抗性が許容できる程度まで、その他の材料のいくつかの繊維を含むことができる。
【００１８】
単糸５などの無機フィラメントコアおよび有機抗切断ステープルファイバーシースがある単糸は、概して１〜５０重量％無機質で、総線密度１００〜５０００ｄｔｅｘである。
【００１９】
抗切断繊維
本発明で好ましくは使用される有機抗切断ステープルファイバーは、好ましくは２〜２０センチメートル、好ましくは３．５〜６センチメートルの長さを有する。それらは好ましくは、５〜２５μｍの直径および０．５〜７ｄｔｅｘの線密度を有する。
【００２０】
有機抗切断ステープルファイバーは少なくとも０．８の切断指数、好ましくは１．２以上の切断指数を有する。最も好ましいステープルファイバーは、１．５以上の切断指数を有する。切断指数とは、試験する繊維１００％で織られたまたは編まれた４７５グラム／平方メートル（１４オンス／平方ヤード）の布帛の切断性能であり、それはＡＳＴＭ  Ｆ１７９０−９７によって測定される（グラムで測定され、切断保護性能（ＣＰＰ）としても知られ、切断される布帛の面密度（グラム／平方メートル）で除される）。有用な繊維の表およびそれらの切断性能を下に列挙する。下に列挙するＣＰＰ値は、約４７５グラム／平方メートル（１４オンス／平方ヤード）の面密度を有する布帛重量の平均である。一連の布帛重量で行った個々の測定は、下の値とはわずかに異なる切断指数値を有するかもしれない。
【００２１】
【表１】
2007510072.tif 000003
【００２２】
好ましいステープルファイバーは、パラ−アラミド繊維である。パラ−アラミド繊維は、パラ−アラミドポリマーからできた繊維を意味し、ポリ（ｐ−フェニレンテレフタルアミド）（ＰＰＤ−Ｔ）が好ましいパラ−アラミドポリマーである。ＰＰＤ−Ｔとは、ｐ−フェニレンジアミンと塩化テレフタロイルとの等モル重合から得られるホモポリマー、また少量のその他のジアミンのｐ−フェニレンジアミンへの組み込み、および少量のその他の二酸塩化物の塩化テレフタロイルへの組み込みから得られる共重合体を意味する。原則として、その他のジアミンおよびその他の二酸塩化物は、その他のジアミンおよび二酸塩化物が重合反応を妨げる反応性基を有さないと言う条件で、ｐ−フェニレンジアミンまたは塩化テレフタロイルの約１０モル％までの量、またはおそらくはわずかに高い量で使用できる。ＰＰＤ−Ｔもまた、その他の芳香族ジアミンおよび芳香族二酸塩化物が、パラ−アラミドの特性に悪影響を及ぼさない量で存在すると言う条件で、例えば塩化２、６−ナフタロイルまたはクロロ−またはジクロロ塩化テレフタロイルなどのその他の芳香族ジアミンおよびその他の芳香族二酸塩化物などの組み込みから得られる共重合体を意味する。
【００２３】
添加剤が繊維中でパラ−アラミドと共に使用でき、１０重量％までのその他のポリマー材料がアラミドに混合でき、あるいはアラミドのジアミンが１０％のその他のジアミンで置換された共重合体、またはアラミドの二酸塩化物が１０％のその他の二酸塩化物で置換された共重合体が使用できることが分かっている。
【００２４】
Ｐ−アラミド繊維は概して、ｐ−アラミド溶液の毛細管を通した凝固浴内への押出しによって紡がれる。ポリ（ｐ−フェニレンテレフタルアミド）の場合、溶液のための溶剤は、概して濃硫酸であり、押出しは概して冷水凝固浴内へエアギャップを通して行われる。このようなプロセスはよく知られており、本発明の一部を形成しない。これらは概して米国特許第３，０６３，９６６号明細書、米国特許第３，７６７，７５６号明細書、米国特許第３，８６９，４２９号明細書、および米国特許第３，８６９，４３０号明細書で開示される。Ｐ−アラミド繊維は、Ｅ．Ｉ．デュポン・ドゥ・ヌムール・アンド・カンパニー（Ｅ．Ｉ．  ｄｕ  Ｐｏｎｔ  ｄｅ  Ｎｅｍｏｕｒｓ  ａｎｄ  Ｃｏｍｐａｎｙ）から入手できるケブラー（Ｋｅｖｌａｒ）（登録商標）繊維、テイジンから入手できるトワロン（Ｔｗａｒｏｎ）（登録商標）繊維として市販される。
【００２５】
本発明で有用なその他の好ましい抗切断繊維は、概して米国特許第４，４５７，９８５号明細書で述べられるようにして調製される、超高分子量または伸長鎖ポリエチレン繊維である。このような繊維は、東洋紡から入手できるディネマ（Ｄｙｎｅｍａ）（登録商標）、およびハニーウェル（Ｈｏｎｅｙｗｅｌｌ）から入手できるスペクトラ（Ｓｐｅｃｔｒａ）（登録商標）の商品名の下に市販される。その他の好ましい抗切断繊維は、テイジンから入手できるテクノーラ（Ｔｅｃｈｎｏｒａ）（登録商標）として知られているものなどのコポリ（ｐ−フェニレン／３、４’−ジフェニルエーテルテレフタルアミド）をベースとするアラミド繊維である。あまり好ましくないが、それでもより高重量で有用なのは、東洋紡から入手できるザイロン（Ｚｙｌｏｎ）（登録商標）などのポリベンゾキサゾール、セラネス（Ｃｅｌａｎｅｓｅ）から入手できるベクトラン（Ｖｅｃｔｒａｎ）（登録商標）などの異方性溶融ポリエステル、ポリアミド、ポリエステルからできた繊維、および好ましい抗切断繊維と抗切断性がより低い繊維の混紡である。
【００２６】
無機フィラメント
無機フィラメントコア５は、単一フィラメントであることができ、またはマルチフィラメントであってもよく、特定の状況に対して必要または所望ならば、好ましくは単一の金属フィラメントまたは数本の金属フィラメントである。金属フィラメントとは、ステンレス鋼、銅、アルミニウム、青銅などの延性のある金属からできたフィラメントまたはワイヤ、あるいは一般に「マイクロ鋼」として知られている金属繊維構造を意味する。ステンレス鋼が好ましい金属である。金属フィラメントは概して連続ワイヤである。有用な金属フィラメントは直径が１〜１５０μｍであり、好ましくは直径が２５〜７５μｍである。
【００２７】
本発明の目的では、無機コアは、例えば１１０ｄｔｅｘ（１００デニール）ガラスフィラメントなどの１個（つ）またはそれ以上のガラスフィラメントであってもよい。しかしガラスは線密度あたりの切断抵抗性が金属よりも低く、布帛が皮膚と接する手袋、スリーブなどで糸を使用する場合、ガラスがステープルファイバーシースで実質的に被覆されて皮膚刺激を最小化することが、はるかにより重要であるため、あまり好ましくない。
【００２８】
エラストマー単糸
本発明の布帛は、少なくとも１つの弾性フィラメントを含有する単糸を含む。これは、コアとして弾性フィラメント（群）、シースとしてステープルファイバーを有するシース／コア単糸の形態を含むことができるが、弾性フィラメント（群）が実際にシースによって完全に被覆されることは重要でない。
【００２９】
好ましい弾性繊維はスパンデックス繊維であるが、概して伸展および回復を有するあらゆる繊維が使用できる。本明細書で用いられる、「スパンデックス」はその通常の定義を有し、すなわち繊維形成物質が、少なくとも８５重量％のセグメント化ポリウレタンから構成される長鎖合成ポリマーである人造繊維である。
【００３０】
スパンデックスタイプのセグメント化ポリウレタンとしては、例えば米国特許第２，９２９，８０１号明細書、米国特許第２，９２９，８０２号明細書、米国特許第２，９２９，８０３号明細書、米国特許第２，９２９，８０４号明細書、米国特許第２，９５３，８３９号明細書、米国特許第２，９５７，８５２号明細書、米国特許第２，９６２，４７０号明細書、米国特許第２，９９９，８３９号明細書、および米国特許第３，００９，９０１号明細書で述べられるものが挙げられる。
【００３１】
弾性フィラメントコアがある単糸は、図３で図示される。少なくとも１つの弾性フィラメント６および部分的に覆うステープルファイバーのリング精紡シース７を有するリング精紡エラストマー単糸３を示す。弾性フィラメント（群）は、１００〜５０００ｄｔｅｘの総シース／コア単糸線密度の２〜２５重量％を構成する。スパンデックス弾性フィラメントを製造するいくつかのプロセスでは、融合ジェットを使用してスパンデックスフィラメントを押出し直後に固める。ドライスパンスパンデックスフィラメントが、押出し直後に粘着性を有することもまたよく知られている。このような粘着性を有するフィラメント群を一緒にすることと、融合ジェットを使用することの組み合わせで、合体したマルチフィラメント糸を製造し、次にそれを巻き上げる前に典型的にシリコーンまたはその他の仕上げ剤で被覆して、パッケージに付着するのを防止する。実際には、それらの長さに沿って互いに接着するいくつかの極めて小さな個々のフィラメントである、このような合体したフィラメント集団は、同一線密度のスパンデックスの単一フィラメントよりも多くの点で優れている。
【００３２】
本発明で使用されるエラストマー単糸中の弾性フィラメントは、好ましくは連続フィラメントであり、１個（つ）またはそれ以上の個々のフィラメントまたは１個（つ）またはそれ以上の合体したフィラメント集団の形態で、単一エラストマー糸中に存在できる。しかし好ましいエラストマー単糸中で、１つの合体したフィラメント集団のみを使用することが好ましい。弛緩状態にある弾性フィラメント（群）の全体的線密度は、１個（つ）またはそれ以上の個々のフィラメントとして、あるいは１個（つ）またはそれ以上の合体したフィラメント集団として存在するかどうかにかかわらず、概して１７〜５６０ｄｔｅｘ（１５〜５００デニール）の間であり、好ましい線密度範囲は４４〜２２０ｄｔｅｘ（４０〜２００デニール）である。
【００３３】
最終エラストマー単糸速度に比べてより遅いデリバリ速度の弾性繊維を使用することで、ステープルファイバーとの組み合わせに先だって繊維を延伸または伸長することで、弾性繊維を張力下でエラストマー単糸中に組み込むことが好ましい。この延伸は、弾性繊維のデリバリ速度で除した最終エラストマー単糸速度である、弾性繊維の伸展比として記述できる。典型的な伸展比は１．５〜５．０であり、１．５〜３．５０が好ましい。低い伸展比がより低い弾性回復を生じるのに対し、非常に高い伸展比は、単糸を加工困難にして、布帛をきつくして心地よくないものにする。最適伸展比はまた、エラストマーコアの％重量含量にも依存する。弾性繊維を伸張および伸展するのに伸張装置もまた用いることができるが、伸張および伸展を再現して制御する困難さのためにあまり好ましくない。最適伸展比は、布帛の所望のフィット性および感触に基づいて究極的に各布帛について判定される。
【００３４】
図４は、弾性繊維を抗切断ステープルファイバーの単糸中に組み込む一方法の図示である。例えば抗切断ステープルファイバー３１の粗紡、スライバ、または集まりを伸長ロール３２および３３の組によって伸長して、単糸にリング上撚り糸される、伸長された繊維塊３４を製造してもよい。弾性繊維３５は、ボビン３６から一組の送りロール３７を通って、引き続いて最終伸長ローラーセット３３に先だって、ステープルファイバー中に供給される。従来の技術を使用して、伸長ローラー３３の表面速度に対してより遅い送りローラー３７の相対表面速度を加速または減速させ、最終リング上撚り糸された単糸中の弾性伸展および伸張量を定める。
【００３５】
上撚り糸の製造方法
本発明はまた、抗切断ステープルファイバーと少なくとも１つの弾性フィラメントとを含んでなる第１の単糸、および抗切断ステープルファイバーのシースと金属繊維コアとのシース／コア構造を有する第２の単糸を組み合わせて、次に第１および第２の単糸を撚って上撚り糸を形成する、抗切断布帛のための上撚り糸の製造方法にも関する。弾性フィラメントは好ましくは金属繊維を含まず、張力下で第１の単糸中に弾性繊維が組み込まれる。
【００３６】
本発明の上撚り糸は、二段階または組み合わせプロセスのいずれかを使用して、単糸から製造できる。二段階プロセスの第１のステップでは、上撚りなしに２本以上の単糸を互いに平行に組み合わせて、パッケージに巻き付ける。次のステップでは、次に単糸を逆上撚りして、２本以上の組み合わせた糸をリング上撚り糸して上撚り糸を形成する。上撚り糸は常態では「Ｚ」上撚りを有する（単糸は常態では「Ｓ」上撚りを有する）。代案としては、これら双方のステップを１つの操作中に組み合わせた、組み合わせプロセスを用いて単一糸を撚ることができる。単糸を撚るのに一般に使用される機器は、フォルクマン（Ｖｏｌｋｍａｎｎ）およびムラテック（以前のムラタ）などの機器製造業者によって販売される。
【００３７】
上撚りは単糸を４．８〜２８．７、好ましくは６．７〜２０のＴｅｘシステム撚り係数を有する上撚り糸に撚って達成される。（これは０．５〜３．０、好ましくは０．７〜２．１の綿番撚り係数と同等である）。撚り係数は当技術分野でよく知られており、番手平方根に対するインチあたりの回転の比率である。糸の撚り係数（ＴＭ）は、いくつかの寸法システムのいずれかを使用して定義できる。
Ｔｅｘシステム：ＴＭ=（回転／センチメートル）（Ｔｅｘ）１／２
綿システム：ＴＭ=（回転／インチ）／（綿番手）１／２
メートル法番手システム：ＴＭ=（回転／メートル）／（メートル法番手）１／２
糸の「綿番手」は、長さ７６８メートルの糸（８４０ヤード）が、４５４グラム（１ポンド）の重量を有するかせ数である。糸の「メートル法番手」とは、１キログラムの重量を有する糸のキロメートル数である。ここでの目的では、Ｔｅｘ１／２回転／ｃｍのＳＩ単位を使用したＴｅｘシステム撚り係数を使用する。次に所望の布帛の要件次第で、上撚り糸をその他の同一または異なる上撚り糸と組み合わせて、布帛を形成するための糸束を形成してもよく、または個々の上撚り糸を布帛を形成するのに使用できる。
【００３８】
単糸の組み合わせ
抗切断布帛を織るまたは編むために、１から３本の上撚り糸を糸束に組み合わせることが好ましい。無機または弾性フィラメントを含有しないステープルファイバーからできたその他の単糸を上撚り糸中にまたは糸束中に添加することで、布帛特性を変化させることができる。好ましくはこれらの単糸は有機抗切断繊維を含有する。このような単糸は、概して１００〜５０００ｄｔｅｘの線密度を有する。
【００３９】
例証として制限を意図しない、本発明の上撚り糸中で使用される単糸の可能な組み合わせを図５に示す。これはステープルファイバーシース／エラストマーコア単糸１２と上撚りされて、上撚り糸１４を作り上げるステープルファイバーシース／無機コア単糸１１の組み合わせの略図を含む。（単糸の組成物をより良く表すために１１および１２の上撚りされた性質は示されない。）２本の上撚り糸を一緒にして束１５を形成し、それは上撚り有り、または無しで編み機に供給できる。代案としては、無機または弾性フィラメントのいずれも有さず、好ましくは抗切断ステープルファイバーを含有する、２本の繊維１３の単糸からできている上撚り糸１６と組み合わせられた上撚り糸１４からなる糸束１７を作ることができる。別の代案の糸束１９を作ることができ、そこでは上撚り糸１４が、ステープルファイバーシース／無機コアの単糸１１と繊維１３の単糸とを含んでなる上撚り糸１８に組み合わされる。糸束中で２本を超える上撚り糸を使用できる。例えば３本の糸束が所望される場合、図６に示すように、上撚り糸１４、１８、および１６を使用して糸束２０を形成できる。３本の上撚り糸１４によって同様の束が形成できる。糸束中で所望される上撚り糸の数、および所望される切断保護および伸展および回復量次第で、多くの組み合わせが可能である。
【００４０】
無機または弾性フィラメントコアを含むか否かに関わらず、単糸はいくらかの上撚りを有することができる。上撚り糸はまた、いくらかの上撚りを有することができ、上撚り糸中の上撚りは単糸中の上撚りとは概して反対向きである。あらゆる単糸において、上撚りは概して撚り係数１９．１〜３８．２の範囲である（２〜４の綿番撚り係数）。最新の編み機は、複数の上撚り糸の供給から布帛を編むことができるので、編み機に供給される上撚り糸の束は上撚りを有する必要はないが、所望ならば束中に上撚りを入れられる。
【００４１】
好ましい上撚り糸は、およそ７５０ｄｔｅｘ（６６５デニール、１６／２の綿番手と同等）である。上撚りは１６．１（１．６８の綿番撚り係数）の撚り係数を有し、これは「Ｓ」方向における１．９回転／ｃｍ（４．７回転／インチ）と同等である。最終全体的組成は、７５．５重量％のＰＰＤ−Ｔステープルファイバー、２０重量％の鋼繊維、および４．５重量％のスパンデックスフィラメントである。
【００４２】
好ましい上撚り糸で使用されるシース／コア単糸（無機繊維を含有する）は、紡績中に挿入された金属コアと共にＤＲＥＦ紡績された、単一４２０ｄｔｅｘ（３８０デニール、１４綿番手と同等物）糸である。糸は紺青色のＰＰＤ−Ｔステープルシースを有し、ＰＰＤ−Ｔは３．８ｃｍ（１．５インチ）の切断長さ、およびフィラメントあたり１．７ｄｔｅｘ（フィラメントあたり１．５デニール）のフィラメント密度を有する。金属コアは５０μｍ（２ｍｉｌ）のステンレス鋼フィラメントである。単糸のおよそ６５重量％はＰＰＤ−Ｔステープルから、そして３５重量％は鋼コアから構成される。
【００４３】
好ましい上撚り糸中で使用されるエラストマー単糸は、リング精紡された単一３３０ｄｔｅｘ（２９５デニール、１８綿番手と同等）糸である。糸はエラストマーコアフィラメントを部分的に覆う天然ＰＰＤ−Ｔステープルシースを有し、ＰＰＤ−Ｔは４．８ｃｍ（１．８９インチ）の切断長さ、およびフィラメントあたり１．７ｄｔｅｘ（フィラメントあたり１．５デニール）のフィラメント密度を有する。エラストマーコアは、２．４×の伸展比（およそ１４０％の伸長）を有する７８ｄｔｅｘ（７０デニール）のスパンデックス合体フィラメント糸である。糸は３０．６の撚り係数を有し（３．２綿番手ＴＭ）、それは「Ｚ」方向の５．３回転／ｃｍ（１３．５８回転／インチ）と同等である。単糸のおよそ９０重量％はＰＰＤ−Ｔステープルから、１０重量％はエラストマーコアから構成される。
【００４４】
抗切断布帛および該布帛の製造方法
本発明はまた、抗切断ステープルファイバーを含んでなるシースと、無機繊維を含んでなるコアとのシース／コア構造を有する少なくとも１つの単糸、および抗切断ステープルファイバーと少なくとも１つの弾性フィラメントとを含んでなりかつ無機繊維を含まない少なくとも１つの単糸を含んでなる糸束からできた、抗切断織布または編地にも関する。これらの糸束中に組み込まれる弾性フィラメントは、改善された伸展および回復を提供する。これらの糸束中に組み込まれる抗切断有機ステープルファイバーおよび無機フィラメントは、布帛に優れた切断抵抗性を提供する。このような糸束からできた布帛は、柔らかで、快適で、摩耗性でなくならびに抗切断である。
【００４５】
図について述べると、図７は、布帛パターンで示す糸束５０からできた好ましい本発明の布帛の図示である。「糸束」とは、１本またはそれ以上の上撚り糸または複数の単糸、または上撚り糸および単糸の組み合わせである。好ましい糸束は１〜３本の上撚り糸を有し、各上撚り糸は、ステープルファイバーエラストマー単糸と上撚りされるステープルファイバーシース／金属コア単糸を含んでなる。しかし全ての糸束または布帛中の上撚り糸または単糸は、必ずしも同一でなくてよい。また糸束は、共に上撚りされず編み機に供給されて編地を作る、単に一緒に束に集められた単糸のみを含有してもよい。しかし糸束は、少なくとも１つのステープルファイバーシース／無機コア単糸、および少なくとも１つのステープルファイバーエラストマー単糸を含有しなくてはならない。上撚りは、エラストマー単糸を弛緩時にそれ自体の上にループ形成することなく、伸展状態に保持する一助となるので、単糸の上撚りが好ましい。しかし束中でシース／コアエラストマー単糸がその他の単糸と共に、良好な張力制御のある編み機または織布機に同時供給されれば、許容可能な布帛が製造できる。束が上撚り糸を含んでなる場合、編んだり織ったりする間の糸の張力制御はあまり重要でない。
【００４６】
好ましい布帛は編物であり、あらゆる適切な編物パターンが許容可能である。切断抵抗性および快適性は、編物の締まりによって影響され、締まりを調節して、あらゆる特定の要求を満たすことができる。多くの抗切断物品における切断抵抗性および快適性の非常に効果的な組み合わせは、例えば単一ジャージーおよびテリー編物パターンで見られる。布帛は、基本重量を４〜３０ｏｚ／ｙｄ２、好ましくは６〜２５ｏｚ／ｙｄ２の範囲に有し、基本重量範囲の上端の布帛は、より多くの切断保護を提供する。
【００４７】
本発明はまた、最初に、ａ）抗切断ステープルファイバー、および張力下で伸長されながら第１の単糸中に組み込まれる連続弾性フィラメントを含んでなり、かつ無機繊維を含まないまたは実質的に含まない少なくとも１つの単糸と、ｂ）シース／コア構造を有して、シースが抗切断ステープルファイバーおよび無機繊維コアを含んでなる、少なくとも１つの単糸を含んでなる糸束を形成し、そして次に糸束を布帛に編むまたは織ることを含んでなる、抗切断布帛の製造方法にも関する。好ましくはエラストマー単糸とシース／コア単糸は、共に糸束に上撚りされる。先に開示したように、単糸を典型的に共に上撚りして上撚り糸を形成し、次に好ましくはこの上撚り糸をその他の上撚り糸と組み合わせて糸束を形成できる。単糸は４．８〜２８．７のＴｅｘシステム撚り係数（０．５〜３．０の綿番撚り係数）、好ましくは６．７〜２０のＴｅｘシステム撚り係数（０．７〜２．１の綿番撚り係数）で上撚りすることができる。シース／コア単糸で使用される無機繊維は、好ましくは金属繊維である。
【００４８】
次に単糸、上撚り糸、または両者の組み合わせを含んでなる糸束を編み機または織布機に供給して、編まれたまたは織られた抗切断布帛を製造する。
【００４９】
試験方法
切断抵抗性
使用した方法は、ＡＳＴＭ規格Ｆ  １７９０−９７「保護被服で使用される材料の切断抵抗性を測定する標準試験法（Ｓｔａｎｄａｒｄ  Ｔｅｓｔ  Ｍｅｔｈｏｄ  ｆｏｒ  Ｍｅａｓｕｒｉｎｇ  Ｃｕｔ  Ｒｅｓｉｓｔａｎｃｅ  ｏｆ  Ｍａｔｅｒｉａｌｓ  Ｕｓｅｄ  ｉｎ  Ｐｒｏｔｅｃｔｉｖｅ  Ｃｌｏｔｈｉｎｇ）」であった。試験の実施においては、マンドレル上に取り付けられたサンプルを横切って、刃先を規定の力の下で一度引く。いくつかの異なる力で、最初の接触から切断までに引いた距離を記録し、切断までの距離の関数として力のグラフを構築する。グラフから、距離２５ミリメートルにおける切断のための力を判定し、正規化して、ブレードサプライの一貫性を確証する。正規化した力を切断抵抗力として報告する。
【００５０】
刃先は、７０ミリメートル長さの刃縁を有するステンレス鋼ナイフブレードである。ブレードサプライは、試験の開始および終了時に、ネオプレンキャリブレーション材料上で４００ｇの負荷を使用して較正される。各切断試験で新しい刃先を使用する。
【００５１】
サンプルは、縦糸と横糸方向から４５度のバイアスで切断された、５０×１００ミリメートルの布帛の長方形断片である。マンドレルは半径３８ミリメートルの丸い導電性バーであり、サンプルは両面テープを使用してそこに取り付けられる。マンドレルの長軸方向に直角に、マンドレル上の布帛を横切って刃先を引く。刃先がマンドレルと電気的に接触したら、切断を記録する。
【００５２】
快適性
本発明に関連した快適性の試験では、各アイテムについて手袋サンプルを調製して、快適性および感触について試験した。試験者は、アイテムが何であるかを知らずに各手袋を試した。試験者は、手袋のフィット性および快適性に従って、アイテムを格付けするように依頼された。フィット性とは、手袋が手にいかに良く適合するかを意味する。快適性とは、試験者にとって手袋が緩すぎるまたはきつすぎると感じるかかどうかを意味する。
【００５３】
目的は、最適度の機敏さがあり、手袋がきつすぎるまたは緩すぎると感じることなく、手にぴったり合う手袋を選択することであった。試験者は全ての手袋サンプルを評価し、下の表に格付けを平均して報告する。
【実施例】
【００５４】
無機コアを有する単糸の調製
抗切断アラミド繊維およびステンレス鋼モノフィラメントを含んでなるシース／コア単糸を製造した。アラミド繊維は、ケブラー（Ｋｅｖｌａｒ）（登録商標）ステープルアラミド繊維タイプ９７０の商品名の下にＥ．Ｉ．デュポン・ドゥ・ヌムール・アンド・カンパニー（Ｅ．Ｉ．  ｄｕ  Ｐｏｎｔ  ｄｅ  Ｎｅｍｏｕｒｓ  ａｎｄ  Ｃｏｍｐａｎｙ）から販売される、長さ約３．８センチメートルでフィラメントあたり１．６ｄｔｅｘのポリ（ｐ−フェニレンテレフタルアミド）繊維であった。鋼モノフィラメントは、ベキノックス（Ｂｅｋｉｎｏｘ）（登録商標）ＶＮ５０／１の商品名の下にベカルト（Ｂｅｋａｅｒｔ  Ｃｏｒｐｏｒａｔｉｏｎ）から販売される５０μｍ直径の３０４Ｌステンレス鋼であった。
【００５５】
短いステープルリングスパン糸の加工に使用される標準梳綿機を通してアラミド繊維を供給し、カードスライバを製造した。二路式延伸（破砕／仕上げ延伸）を使用して、カードスライバを延伸スライバに加工して、粗紡枠上で加工して１．２ハンク（４９２０ｄｔｅｘ）の粗紡を製造した。
【００５６】
粗紡の二端をリング精紡してシース−コア糸を製造し、撚る直前に鋼コアを挿入した。これらの実施例では、最終ドラフト・ローラーの直前に、鋼コアを２本の延伸粗紡末端の間で中央にそろえた。「Ｚ」上撚りで３０．１の撚り係数（３．１５綿番手ＴＭ）を使用して、１４／１ｓｃｃの糸（４２１ｄｔｅｘの線密度）を製造した。
【００５７】
エラストマー単糸の調製
アラミド抗切断ステープルファイバーおよび弾性フィラメントを含んでなるエラストマー単糸を製造した。アラミド繊維は、ここでもケブラー（Ｋｅｖｌａｒ）（登録商標）ステープルアラミド繊維タイプ９７０の商品名の下にＥ．Ｉ．デュポン・ドゥ・ヌムール・アンド・カンパニー（Ｅ．Ｉ．  ｄｕ  Ｐｏｎｔ  ｄｅ  Ｎｅｍｏｕｒｓ  ａｎｄ  Ｃｏｍｐａｎｙ）から販売される、長さ約３．８センチメートルでフィラメントあたり１．６ｄｔｅｘのポリ（ｐ−フェニレンテレフタルアミド）繊維であった。エラストマーは、ライクラ（Ｌｙｃｒａ）（登録商標）スパンデックス合体モノフィルタイプ１４６の商品名の下にＥ．Ｉ．デュポン・ドゥ・ヌムール・アンド・カンパニー（Ｅ．Ｉ．  ｄｕ  Ｐｏｎｔ  ｄｅ  Ｎｅｍｏｕｒｓ  ａｎｄ  Ｃｏｍｐａｎｙ）から販売される、４４ｄｔｅｘ合体モノフィルのスパンデックス組成物であった。
【００５８】
短いステープルリングスパン糸の加工で使用される標準梳綿機を通して、アラミド繊維を供給しカードスライバを製造した。二路式延伸（破砕／仕上げ延伸）を使用して、カードスライバを延伸スライバに加工し、粗紡枠上で加工して１．２ハンク（４９２０ｄｔｅｘ）の粗紡を製造した。
【００５９】
粗紡の二端をリング精紡して、スパンデックスコアがあるシース−コア糸を製造し、撚る直前に１本または２本の伸張スパンデックスコアを挿入した。最終ドラフト・ローラーの直前に、スパンデックスコア（群）を２本の延伸粗紡末端の間で中央にそろえた。最終糸速度（Ｓ１）よりも遅い速度（Ｓ２）で材料をアンダーフィードして、スパンデックスを伸張／延伸した。各アイテムにおいて、「Ｚ」上撚りで３０．１の撚り係数（３．１５綿番手ＴＭ）を使用して、１８／１ｓｃｃ糸（３２８ｄｔｅｘの線密度）を製造した。スパンデックスコア無しの対照糸もまた製造した。
【００６０】
スパンデックスコアの一端および二端を５つの異なるレベルの伸張で使用した。伸張または伸展量は、最初のスパンデックス供給装置速度（Ｓ２）と最終ドラフト・ローラー（ａｎｄ糸）速度（Ｓ１）との速度比によって定まり、この比率（Ｓ１／Ｓ２）は、下の表で伸展または延伸比率として示される。
【００６１】
以下のエラストマー単糸を製造した。
【００６２】
【表２】
2007510072.tif 000004
【００６３】
上撚り糸、布帛、および手袋の調製
７３８ｄｔｅｘ線密度の最終線密度で、上述の１８／１ｓｃｃ対照および伸長されたスパンデックスコア（群）糸（１．〜８．）および本実施例の始めに述べた１４／１ｓｃｃの５０μｍ鋼コア糸のそれぞれを重ねて、８本の異なる上撚り糸を製造した。
【００６４】
試験を実施して、最終上撚り糸の伸展−回復特性に対する上撚りの効果を判定した。上撚りの最適レベルを得た。弛緩状態では、糸の上撚りが低すぎると、構造は圧迫されているスパンデックス含有糸構成要素から崩壊する。反対に上撚りが高すぎると、スパンデックス−含有構成要素が最終布帛形態において所望の伸展回復特性を示すのに十分な可動性が、構造中にない。
【００６５】
上撚りの最適レベルは、上撚り糸の線密度およびその構成要素、およびスパンデックス含有糸の伸展比および線密度に左右される。これらの上撚り糸の実施例では、センチメートルあたり２回転（インチあたり５．０回転）のレベルの「Ｓ」上撚りを選択した（１６．９の撚り係数（１．７７綿番手ＴＭ）と等しい）。
【００６６】
標準１３ゲージのシーマセイキ（Ｓｈｅｉｍａ  Ｓｅｉｋｉ）手袋編み機を使用して、上撚り糸を試験布帛サンプルに編んだ。手袋を製造して、引き続く快適性、フィット性、および機敏さ試験のための手袋サンプルを提供した。上撚り糸の一端を供給して手袋サンプルを製造し、約（７．５ｏｚ／ｙｄ２）０．２６ｋｇ／ｍ２の手袋サンプルを得た。手袋サンプルを糸含量および快適性／フィット性試験結果と共に、下の表に示す。
【００６７】
手袋アイテム５は、最良の快適性、フィット性、および機敏さを示すサンプルであった。手袋アイテム５の次点のサンプルの快適性、フィット性、および機敏さの格付けは、手袋アイテム４、次に手袋アイテム６、次に手袋アイテム３、次に手袋アイテム２などであり、対照手袋アイテムＡが最悪だった。
【００６８】
次にエラストマー単糸の製造を単純化する一助として、アイテム５の単一エラストマー糸中で使用された二端に対して、単一エラストマー糸中でスパンデックスの一端のみを使用して手袋アイテム８を創成し、手袋アイテム５の快適性、フィット性、および機敏さ性能を複写した。前述のようにしてエラストマー単糸を製造したが、それは７７ｄｔｅｘスパンデックス末端ライクラ（Ｌｙｃｒａ）（登録商標）タイプ１４６スパンデックス合体モノフィルのみを使用して製造した。このエラストマー単糸を前述したのと同じアラミド繊維シース／金属コア単糸と上撚りして上撚り糸を製造し、次にそれを前と同じようにして手袋に編んで手袋アイテム８を製造した。試験すると、手袋アイテム８は、手袋アイテム５と同等の快適性、フィット性、および機敏さを有した。手袋アイテム８のデータを表に示す。
【００６９】
【表３】
2007510072.tif 000005
【図面の簡単な説明】
【００７０】
【図１】は、本発明の布帛で使用される上撚り糸の図示である。
【図２】は、本発明の布帛の上撚り糸中で使用される単糸の図示であり、単糸は抗切断ステープルファイバーのシースおよび無機繊維コアのシース／コア構造を有する。
【図３】は、本発明の布帛の上撚り糸中で使用される単糸の図示であり、単糸はステープルファイバーおよび弾性フィラメント（群）の組み合わせを有する。
【図４】は、弾性繊維を抗切断ステープルファイバーの単糸中に組み込むためのプロセスの図示である。
【図５】は、上撚り糸を形成する単糸、および２本の上撚り糸からできた糸束の可能な組み合わせの略図である。
【図６】は、上撚り糸を形成する単糸、および２本を超える上撚り糸からできた糸束の可能な組み合わせの略図である。
【図７】は、上撚り糸または単糸束からできた本発明の布帛の図示である。
【図１】
2007510072.tif 000006
【図２】
2007510072.tif 000007
【図３】
2007510072.tif 000008
【図４】
2007510072.tif 000009
【図５】
2007510072.tif 000010
【図６】
2007510072.tif 000011
【図７】
2007510072.tif 000012
【国際調査報告】
2007510072.tif 000013
2007510072.tif 000014
2007510072.tif 000015